(57)【要約】【課題】  こすれ安定性、分散安定性、再分散性が優れており、取扱いやすいポリテトラフルオロエチレン（以下、ＰＴＦＥという）水性分散液を提供する。【解決手段】  乳化重合により得られる平均粒径が０．１〜０．５μｍのＰＴＦＥ微粒子を５質量％以上かつ３０質量％未満、Ｒ−Ｏ−Ａ−Ｈ（式中、Ｒは炭素数８〜１８の直鎖または分岐を有する飽和または不飽和指肪族炭化水素基であり、Ａはオキシエチレン基数５〜２０およびオキシプロピレン基数０〜２により構成されるポリオキシアルキレン鎖である。）の平均的分子構造を有する非イオン系界面活性剤をＰＴＦＥに対して１〜１２質量％、および平均分子量１０万〜２００万のポリエチレンオキシドをＰＴＦＥに対して１〜１０質量％含有させる。【選択図】なし【特許請求の範囲】
【請求項１】
乳化重合により得られる平均粒径が０．１〜０．５μｍのポリテトラフルオロエチレン微粒子を５質量％以上かつ３０質量％未満、一般式（１）で示される平均的分子構造を有する非イオン系界面活性剤をポリテトラフルオロエチレンに対して１〜１２質量％、および平均分子量１０万〜２００万のポリエチレンオキシドをポリテトラフルオロエチレンに対して１〜１０質量％含有することを特徴とするポリテトラフルオロエチレン水性分散液。
Ｒ−Ｏ−Ａ−Ｈ    （１）
（式中、Ｒは炭素数８〜１８の直鎖または分岐を有する飽和または不飽和指肪族炭化水素基であり、Ａはオキシエチレン基数５〜２０およびオキシプロピレン基数０〜２より構成されるポリオキシアルキレン鎖である。）
【請求項２】
ｐＨが１〜７の範囲にある、請求項１記載のポリテトラフルオロエチレン水性分散液。
【発明の詳細な説明】
【技術分野】
【０００１】
本発明は、ポリテトラフルオロエチレン（以下、ＰＴＦＥという）微粒子を含むＰＴＦＥ水性分散液に関する。
【背景技術】
【０００２】
ＰＴＦＥ水性分散液は、ガラス繊維布に含浸後に加熱焼成して膜構造建築物の屋根材や高周波回路基板材料とする用途、金属板上に塗付し加熱焼成したのちに剥離してフィルムを得てコンデンサ用絶縁膜や電子部品などに用いる用途、調理用品の表面に被覆加工する用途、ＰＴＦＥのフィブリル化を利用した粉体結着剤用途などに利用されている。
これらの各種用途に用いられるＰＴＦＥ水性分散液は、テトラフルオロエチレン（以下、ＴＦＥという）モノマーを水中で乳化重合させて得られる乳化重合液に、界面活性剤を添加して安定化し、濃縮し、必要に応じて界面活性剤を添加し、さらに防腐効果をもたせるためにアンモニアを配合して得られる。
【０００３】
市販のＰＴＦＥ水性分散液は、通常、ＰＴＦＥ微粒子濃度が５０〜６５質量％であり、非イオン系界面活性剤がＰＴＦＥに対して４〜８．５質量％含有され、アルカリ性すなわちｐＨが８〜１１である。
しかし、従来のＰＴＦＥ水性分散液は、ポンプを用いた移液や液循環の際に、ポンプ内部のこすれ力やせん断作用によりＰＴＦＥ粒子が凝集する問題があり、特に、ＰＴＦＥのフィブリル化を利用した粉体結着剤用途において、ＰＴＦＥ水性分散液をポンプで移液しながら粉体に連続散布する際に、長時間運転するとポンプが閉塞する問題があった。
【０００４】
これに対して、ＰＴＦＥ微粒子を３０〜６５質量％含有するＰＴＦＥ水性分散にポリエチレンオキシドを含有させすることが提案されているが（特許文献１参照）、このＰＴＦＥ水性分散液は、こすれ安定性には一定の改善効果があるが、ポンプでの長時間の連続運転に対しては充分なレベルではなかった。
また、ＰＴＦＥ水性分散液は、ＰＴＦＥ微粒子の比重が２．１〜２．３であり水よりも重いために沈降し底部に堆積しやすいという分散安定性に問題があった。また、沈降したＰＴＦＥ微粒子を長期間放置すると、攪拌等の操作では再分散できない凝集物を生じ、ＰＴＦＥ水性分散液の濃度や品質が低下するという問題があった。このため、保管中は頻繁にＰＴＦＥ水性分散液を攪拌し、均一性を維持する必要があった。
【０００５】
【特許文献１】特開２０００−１９８８９９号公報
【発明の開示】
【発明が解決しようとする課題】
【０００６】
本発明は、ＰＴＦＥ水性分散液のこすれ安定性、分散安定性、再分散性を改良し、取扱いやすいＰＴＦＥ水性分散液を提供することを目的とする。
【課題を解決するための手段】
【０００７】
本発明者らは、前述の課題を解決するために研究を重ねた結果、ＰＴＦＥ微粒子の平均粒径を特定の範囲にし、ＰＴＦＥ微粒子の濃度を低くし、特定の非イオン系界面活性剤を特定量配合し、特定平均分子量のポリエチレンオキシドを特定量含有させることにより、上記問題点が大幅に改善されることを見出し、また、さらに、ＰＴＦＥ水性分散液のｐＨを中性乃至酸性側にすることにより、上記問題点が一層大幅に改善されることを見出し、本発明を完成するに至った。
【０００８】
すなわち、本発明は、乳化重合により得られる平均粒径が０．１〜０．５μｍのＰＴＦＥ微粒子を５質量％以上かつ３０質量％未満、一般式（１）で示される平均的分子構造を有する非イオン系界面活性剤をＰＴＦＥに対して１〜１２質量％、および平均分子量１０万〜２００万のポリエチレンオキシドをＰＴＦＥに対して１〜１０質量％含有することを特徴とするＰＴＦＥ水性分散液である。
【０００９】
Ｒ−Ｏ−Ａ−Ｈ    （１）
（式中、Ｒは炭素数８〜１８の直鎖または分岐を有する飽和または不飽和指肪族炭化水素基であり、Ａはオキシエチレン基数５〜２０およびオキシプロピレン基数０〜２より構成されるポリオキシアルキレン鎖である。）
また、本発明は、上記ＰＴＦＥ水性分散液において、ｐＨが１〜７であるＰＴＦＥ水性分散液である。
【発明の効果】
【００１０】
本発明のＰＴＦＥ水性分散液組成物は、こすれ安定性、分散安定性、再分散性が良好であり、長期間安定した品質を維持できる。
【発明を実施するための最良の形態】
【００１１】
本発明のＰＴＦＥ水性分散液に用いるＰＴＦＥ微粒子は、乳化重合法により得られる平均粒径が０．１０〜０．５０μｍのＰＴＦＥ微粒子である。適当な乳化重合法としては、例えば、ふっ素樹脂ハンドブック（里川孝臣編、日刊工業新聞社）の第２８頁に記載されている乳化重合法が挙げられる。ＰＴＦＥ微粒子の平均粒径は、０．１５〜０．４０μｍが好ましく、０．２０〜０．３５μｍが特に好ましい。平均粒径がこの範囲よりも小さいと、ＰＴＦＥの機械的物性が低下し、平均粒径がこの範囲よりも大きい場合は、ＰＴＦＥ微粒子の沈降が速すぎて好ましくない。
【００１２】
ＰＴＦＥ微粒子の平均分子量は任意に選ぶことができるが、５０万〜３０００万の範囲が好ましく、１００万〜２５００万の範囲が特に好ましい。平均分子量がこの範囲よりも小さいとＰＴＦＥの機械的物性が低下する問題があり、平均分子量がこの範囲よりも大きいと工業的に製造することが困難である。
なお、平均分子量は、結晶化熱を用い、諏訪ら（Ｊｏｕｒｎａｌ ｏｆ Ａｐｐｌｉｅｄ Ｐｏｌｙｍｅｒ Ｓｃｉｅｎｃｅ，１７，３２５３(１９７３)の方法から求められる。
本発明において、ＰＴＦＥとは、ＴＦＥの単独重合物のみでなく、微量のクロロトリフルオロエチレン等のハロゲン化エチレン、へキサフルオロプロピレン等のハロゲン化プロピレン、パーフルオロアルキルビニルエーテル等のＴＦＥと共重合し得る成分の１種または２種以上に基づく重合単位を含み、実質的に溶融加工のできない、いわゆる変性ＰＴＦＥも含まれる。
【００１３】
本発明のＰＴＦＥ水性分散液において、ＰＴＦＥ微粒子の含有量は５質量％以上かつ３０質量％未満であり、好ましくは１０〜２９質量％であり、さらに好ましくは１５〜２８．５質量％である。ＰＴＦＥ微粒子の含有量がこの範囲より低い場合には輸送および保管効率が悪く、ＰＴＦＥ微粒子の含有量が上記範囲より高い場合にはこすれ安定性が低下する。
本発明のＰＴＦＥ水性分散液に用いられる一般式（１）の非イオン系界面活性剤は、アルキルフェノールを原料としたものではないため環境面での問題が少なく、アルキル硫酸塩などのアニオン系界面活性剤と比較して、ＰＴＦＥ水性分散液のこすれ安定性を優れたものにすることができる。
【００１４】
本発明のＰＴＦＥ水性分散液において、一般式（１）の非イオン系界面活性剤の含有量は、ＰＴＦＥに対して１〜１２質量％であり、好ましくは１．５〜１０質量％であり、さらに好ましくは２〜５質量％である。一般式（１）の非イオン系界面活性剤の含有量がこの範囲よりも少ない場合にはＰＴＦＥ水性分散液のこすれ安定性が低下し、その含有量がこの範囲よりも多い場合には量に見合ったこすれ安定性の向上効果を得ることができず、不経済である。
【００１５】
一般式（１）において、疎水基であるＲは、飽和または不飽和脂肪族炭化水素基である。飽和または不飽和脂肪族炭化水素基の炭素数は、８〜１８であり、好ましくは１０〜１６であり、さらに好ましくは１２〜１５である。その炭素数がこの範囲よりも小さい場合、ＰＴＦＥ水性分散液のぬれ性が低下し、その炭素数がこの範囲よりも大きい場合には非イオン性界面活性剤が溶解しにくく取り扱いにくい。Ｒが不飽和脂肪族炭化水素基の場合、不飽和基にはエチレン基が好ましい。また、疎水基が分岐しているとＰＴＦＥ水性分散液のぬれ性が良く好ましい。
【００１６】
また、親水基であるＡは、オキシエチレン基数５〜２０およびオキシプロピレン基数０〜２により構成されるポリオキシアルキレン鎖である。ポリオキシアルキレン鎖は、ブロック構造であってもよいし、ランダム構造であってもよい。オキシエチレン基数７〜１２およびオキシプロピレン基数０〜２により構成されるポリオキシアルキレン鎖のものが粘度および安定性の点で好ましい。
【００１７】
一般式（１）の非イオン系界面活性剤の具体例としては、たとえば、Ｃ１３Ｈ２７Ｏ（Ｃ２Ｈ４Ｏ）９〜１０Ｈ、Ｃ１０Ｈ２１ＣＨ（ＣＨ３）ＣＨ２Ｏ（Ｃ２Ｈ４Ｏ）１０Ｈ、Ｃ１０Ｈ２１ＣＨ（ＣＨ３）ＣＨ２Ｏ（Ｃ２Ｈ４Ｏ）９〜１０ＯＣ３Ｈ６ＯＨ、Ｃ１２Ｈ２５Ｏ（Ｃ２Ｈ４Ｏ）１０Ｈ、Ｃ１６Ｈ３３Ｏ（Ｃ２Ｈ４Ｏ）１１〜１２Ｈ、Ｃ１２Ｈ２５Ｏ（Ｃ２Ｈ４Ｏ）９Ｈなどの分子構造をもつ非イオン系界面活性剤などが挙げられる。一般式（１）の非イオン系界面活性剤は、１種単独または２種以上混合して使用することができる。
【００１８】
なお、非イオン系界面活性剤は、通常、単一化合物ではなく一定の分布を有する複数物質の混合物であるため、本発明において、分子構造はこうした分布の平均値として扱うものとする。すなわち、分子構造中の飽和または不飽和脂肪族炭化水素基の炭素数や、オキシアルキレン基におけるオキシエチレン基やオキシプロピレン基の数などは、平均値を意味するものとする。
【００１９】
本発明において用いるポリエチレンオキシドは、平均分子量が１０万〜２００万であり、好ましくは３０万〜１５０万であり、さらに好ましくは５０万〜１００万である。ポリエチレンオキシドの平均分子量は、エチレンオキシドを多数重合することにより、あるいはその重合体に放射線、電子線、熱、機械的応力またはその他の手段によって適当に主鎖切断させることにより調整できる。また、ポリエチレンオキシドは、水溶性を損なわない程度のプロピレンオキシドその他の共重合単位を含有するものであってもよい。平均分子量が上記範囲よりも大きすぎると、曳糸性と称する液の糸引き現象が生じ液のキレが悪く、取り扱いにくくなるほか、水中での遊離酸素によりポリエチレンオキシドの分子切断が生じ易く、ＰＴＦＥ水性分散液の粘度低下や物性変化が大きいため好ましくない。
【００２０】
また、ポリエチレンオキシドの平均分子量が上記範囲よりも小さいと、たとえば６０００〜２万の分子量のポリエチレングリコールをＰＴＦＥに対して２質量％以上添加しても充分なこすれ安定化効果は得られず、分子量が２万超〜１０万未満のものも同様にこすれ安定化効果は不充分である。
ポリエチレンオキシドの含有量は、ＰＴＦＥに対して１〜１０質量％であり、好ましくは１．２〜７質量％であり、特に好ましくは１．５〜５質量％であり、最も好ましくは１．８〜４．０質量％である。この含有量が上記範囲より少ないとこすれ安定性が低く、含有量が上記範囲より多いとＰＴＦＥ水性分散液の粘度が増加し取り扱い難くなるため好ましくない。
【００２１】
なお、ポリエチレンオキシドを製造工程中で添加する際には、溶解時に空気を抱き込んで、いわゆるダマを生じ易いので、前もって水に溶解させたのち添加し攪拌溶解させる方法、あるいはイソプロピルアルコール、プロピレングリコール、エチレングリコール、分子量１０００以下のポリエチレングリコール等の水溶性有機溶媒に分散させたのちに添加し攪拌溶解させる方法が適宜選択できる。
本発明のＰＴＦＥ水性分散液は、ｐＨが１〜７の範囲が好ましく、２〜６の範囲がさらに好ましく、特に好ましくは２．５〜５の範囲である。ｐＨがこの範囲よりも小さい場合にはＰＴＦＥ微粒子の分散が不安定となる場合がある。また、ｐＨがこの範囲よりも大きい場合にはＰＴＦＥ水性分散液の分散安定性や再分散性が低下する。
【００２２】
ｐＨを７以下とする手段としては、塩酸、硝酸、硫酸等の無機酸や、酢酸、クエン酸、プロピオン酸、ソルビン酸、吉草酸等の有機酸を添加してもよく、重合後や濃縮後のＰＴＦＥ水性分散液が酸性である場合にはそのまま使用してもよい。
本発明のＰＴＦＥ水性分散液が、ｐＨが１〜７の範囲で分散安定性や再分散性が良好である理由は明確ではないが、ｐＨが高い場合と比べてＰＴＦＥ微粒子表面の表面電位が強まり反発しあって安定化していると推定される。
【００２３】
本発明のＰＴＦＥ水性分散液は、清浄な環境で製造する場合や、製品を加熱殺菌し密封する場合には必ずしも必要ではないが、製品に微生物が混入する可能性がある場合には１０〜１００００ｐｐｍの防腐剤の使用が好ましい。防腐剤として、安息香酸、安息香酸ナトリウム、安息香酸カリウムなどの安息香酸化合物、パラオキシ安息香酸、パラオキシ安息香酸ナトリウム、パラオキシ安息香酸カリウム、パラオキシ安息香酸メチル、サリチル酸、サリチル酸ナトリウム、サリチル酸カリウムなどのオキシ安息香酸化合物、ソルビン酸、ソルビン酸ナトリウム、ソルビン酸カリウムなどのソルビン酸化合物、サルコシン酸、サルコシン酸ナトリウム、サルコシン酸カリウムなどのサルコシン酸化合物、ウンデシレン酸、ウンデシレン酸トリエタノールアミンなどのウンデシレン酸化合物、デヒドロ酢酸ナトリウム、デヒドロ酢酸カリウムなどのデヒドロ酢酸化合物、ベンゾイソチアゾリン化合物などが酸性域中で防腐効果が高く、安全性が優れており、好ましく使用できる。防腐剤は、１種または２種以上用いることができる。
【００２４】
本発明のＰＴＦＥ水性分散液は水を含有するが、このＰＴＦＥの重合時に用いられる水をそのまま用いてもよく、また工程中で新たに添加する水であってもよいが、不純物の少ない水が望ましい。
本発明のＰＴＦＥ水性分散液は、一般式（１）の非イオン系界面活性剤以外の成分を１種または２種以上含有してもよく、その具体例としては、微量のパーフルオロオクタン酸アンモニウム等の含フッ素カルボン酸塩、ポリオキシエチレンアルキルエステル系界面活性剤、ポリオキシエチレンソルビタンエステル系界面活性剤、含フッ素ノニオン系界面活性剤、シリコーン系界面活性剤などの界面活性剤のほか、ポリエチレングリコール、ポリエチレンオキサイド、水溶性ポリウレタン系増粘剤、エチレングリコールプロピレングリコール共重合体などのポリマ一、チキソトロビー付与剤、レベリング剤、有機着色剤などがあげられる。
【実施例】
【００２５】
以下、実施例及び比較例により本発明をさらに詳しく説明するが、これらは何ら本発明を限定するものではない。なお、実施例は例１〜４であり、比較例は例５〜７である。
例１〜７の配合や結果は表１にまとめて記載した。また各例で使用した添加剤（ａ）〜（ｋ）は、表２にまとめて記載した。
サンプルの作製方法および各項目の評価方法を以下に示す。
【００２６】
（Ａ）ＰＴＦＥ微粒子の平均粒径：ＰＴＦＥ水性分散液を薄く塗布し３００℃で乾燥させた塗膜表面を電子顕微鏡で１００００倍で写真撮影し、得られたＰＴＦＥ微粒子の画像から統計的手法によって平均粒径を求めた。
（Ｂ）ＰＴＦＥ濃度および界面活性剤濃度：あらかじめ秤量したアルミ皿（質量Ｗ１）にＰＴＦＥ水性分散液７ｇをとり秤量後（質量Ｗ２）、１２０℃オ一ブン中で２時問乾燥させ秤量し（質量Ｗ３）、３８０℃オ一ブン中で３５分間焼成し、冷却後秤量し（質量Ｗ４）、以下の式によって算出した。
ＰＴＦＥ濃度（質量％）＝（Ｗ４−Ｗ１）×１００／（Ｗ２−Ｗ１）
界面活性剤濃度（ＰＴＦＥに対する質量％）＝（Ｗ３−Ｗ４）×１００／（Ｗ４−Ｗ１）
【００２７】
（Ｃ）ｐＨ：井内盛栄堂社製デジタルｐＨメーターを用いて測定した。
（Ｄ）粘度：ブルックフィールド型粘度計を用い、＃１スピンドルを使用し、６０ｒｐｍで液温２３℃でのＰＴＦＥ水性分散液の粘度を測定した。
（Ｅ）こすれ安定性：外径７．９ｍｍ、内径４．８ｍｍのタイゴン製チューブを装着したチューブ式ポンプを用い、２００ｍＬビーカ中の１００ｍＬのＰＴＦＥ水性分散物を室温２３℃で、送液量毎分２００ｍＬにて６時間連続で循環運転した。終了後に２００メッシュナイロンフィルターで凝集物を補集し、１２０℃１時間乾燥後の質量を測定した。なお、この凝集物量が１ｇ以下であればこすれ安定性は良好であり、１ｇ超は不良とした。
【００２８】
（Ｆ）分散安定性：ＰＴＦＥ水性分散液を１００ｍｌのガラス製メスシリンダー（液深約１４０ｍｍ）に入れ、室温で６か月間静置後、３０秒間逆さにして排液後、再び立てた状態に戻し低部の残液厚みＴを測定した。なお残液とは関係なく容器壁に付着したＰＴＦＥ水性分散液が残液厚みに加算されるため、静置開始時に同じ試験を行なって残液厚みＴ０をあらかじめ測定しておき、Ｔ−Ｔ０を沈降層の厚みとした。沈降層厚みが１０ｍｍ以下であれば分散安定性が良好とし、１０ｍｍ超は不良とした。
【００２９】
（Ｇ）再分散性：分散安定性の確認後、排液したＰＴＦＥ水性分散液をメスシリンダーに戻し、フタをして上下を２０回反転させ、フタをはずして３０秒間逆さにして排液後、再び低部を下にして立てた状態とし、低部の残液厚みｔを測定した。この場合にも、(Ｆ)で求めたＴ０を使い、ｔ−Ｔ０を未分散層の厚みとした。未分散層厚みが５ｍｍ以下であれば再分散性が良好とし、５ｍｍ超は不良とした。
【００３０】
［例１］
重合開始剤としてのジコハク酸パーオキサイド、分散安定剤としてのパーフルオロオクタン酸アンモニウムの存在下で、乳化重合法により、ＰＴＦＥ微粒子の平均粒径が０．２５μｍであり、ＰＴＦＥの平均分子量が約３００万であり、ＰＴＦＥ濃度が約２９質量％であり、ｐＨが３．３である乳化重合液を得た。この乳化重合液に、非イオン性界面活性剤（ａ）をＰＴＦＥに対して２．８質量％、平均分子量９０万のポリエチレンオキシドをＰＴＦＥに対して２質量％、プロピオン酸をＰＴＦＥに対して０．０２質量％、水を加え、表１中に示すＰＴＦＥ水性分散液を得た。
このＰＴＦＥ水性分散液のこすれ安定性、分散安定性、再分散性は良好であった。
【００３１】
［例２］
例１の乳化重合液に、非イオン系界面活性剤（ａ）をＰＴＦＥに対して１．９質量％溶解させ、平均分子量２００万のポリエチレンオキシドをＰＴＦＥに対して２質量％、水を加え、表１中に示すＰＴＦＥ水性分散液を得た。このＰＴＦＥ水性分散液のこすれ安定性、分散安定性、再分散性は良好であった。
【００３２】
［例３］
例１の乳化重合液に、非イオン系界面活性剤（ｂ）をＰＴＦＥに対して３．８質量％溶解させ、平均分子量９０万のポリエチレンオキシドをＰＴＦＥに対して２質量％、硝酸をＰＴＦＥに対して０．０１質量％、水を加え、表１中に示すＰＴＦＥ水性分散液を得た。
このＰＴＦＥ水性分散液のこすれ安定性、分散安定性、再分散性は良好であった。
【００３３】
［例４］
乳化重合法により、ＰＴＦＥ微粒子の平均粒径が０．２０μｍであり、ＰＴＦＥの平均分子量が約１００万であり、ＰＴＦＥ濃度が２４質量％である乳化重合液を得た。この乳化重合液に非イオン系界面活性剤（ｂ）をＰＴＦＥに対して２．１質量％、平均分子量５０万のポリエチレンオキシドをＰＴＦＥに対して３質量％、防腐剤であるベンゾイソチアゾリン化合物（ｉ）をＰＴＦＥに対して０．０２質量％、水を加え、表１に示すＰＴＦＥ水性分散液を得た。
このＰＴＦＥ水性分散液のこすれ安定性、分散安定性、再分散性、は良好であった。
【００３４】
［例５］
例１の乳化重合液に非イオン系界面活性剤（ａ）をＰＴＦＥに対して３．５質量％の割合で溶解させ、電気濃縮法により濃縮を行ない、上澄みを除去し、ＰＴＦＥ濃度が６７質量％であり、非イオン系界面活性剤（ａ）がＰＴＦＥに対して２．２質量％含有されているＰＴＦＥ濃縮液を得たのち、非イオン系界面活性剤（ａ）を２．６質量％、平均分子量５０万のポリエチレンオキシド（ｆ）をＰＴＦＥに対して０．２質量％、アンモニア水（ｊ）をＰＴＦＥに対して０．２質量％、水を加え、表１に示すＰＴＦＥ水性分散液を得た。
このＰＴＦＥ水性分散液のこすれ安定性、分散安定性、再分散性は不良であった。なお、分散安定性の試験において得られた沈降物は、硬かった。
【００３５】
［例６］
例１で得た乳化重合液に、アニオン系界面活性剤であるラウリル硫酸ナトリウム（ｃ）をＰＴＦＥに対して２．０質量％、平均分子量９０万のポリエチレンオキシド（ｄ）をＰＴＦＥに対して２質量％、水を加え、表１に示すＰＴＦＥ水性分散液を得た。
このＰＴＦＥ水性分散液のこすれ安定性、分散安定性、再分散性は不良であった。なお、分散安定性の試験において得られた沈降物は、硬かった。
【００３６】
［例７］
例５のＰＴＦＥ濃縮液に非イオン系界面活性剤（ａ）を追加してＰＴＦＥに対して５質量％とし、平均分子量１万のポリエチレンオキシド（ｋ）をＰＴＦＥに対して２質量％、アンモニア水（ｊ）をＰＴＦＥに対して０．２質量％、水を加え、表１に示すＰＴＦＥ水性分散液を得た。
このＰＴＦＥ水性分散液のこすれ安定性、分散安定性、再分散性は不良であった。なお、分散安定性の試験において得られた沈降物は、硬かった。
【００３７】
【表１】
2006169448.tif 000002
【００３８】
【表２】
2006169448.tif 000003
【産業上の利用可能性】
【００３９】
本発明のＰＴＦＥ水性分散液は、化学肥料や石灰など土壌改良剤やセメントなど土木資材の粉体と共に混練し粉体微粉末を捕捉させて発塵を防止する用途、電池製造において二酸化マンガンや水酸化ニッケルや炭素などの活性物質粉末をＰＴＦＥ水性分散液組成物の希釈液と混練しＰＴＦＥを繊維化させて得られるぺ一ストを電極板へ塗布する用途、ＰＴＦＥのフィブリル化を利用した各種結着剤用途、プラスチックの燃焼時のたれ落ち防止のためにプラスチック粉末にＰＴＦＥ分散液を添加する用途、ビスコースやアルギン酸ソーダやポリビニルアルコール等を加え凝固浴中に加圧紡出して繊維状体を形成しこれを加熱焼成および延伸してＰＴＦＥ繊維を作製する用途、ＰＴＦＥ水性分散液と鉛等の充填剤との共析物を得たのちに無給油軸受けに加工する用途、その他多くの用途に使用できる。